본 발명 의 일 실시 예 에 따른 고 탄소 강판 은 , 0 . 2 wt % 내지 1 . 0 wt % 의 탄소 ( C ) , 0 보다 크 고 3 . 0 wt % 이하 의 규소 ( Si ) , 0 보다 크 고 3 . 0 wt % 이하 의 망간 ( Mn ) , 0 보다 크 고 3 . 0 wt % 이하 의 크롬 ( Cr ) , 0 보다 크 고 3 . 0 wt % 이하 의 니켈 ( Ni ) , 0 보다 크 고 0 . 5 wt % 이하 의 몰리브덴 ( Mo ) , 0 보다 크 고 3 . 0 wt % 이하 의 알루미늄 ( Al ) , 0 보다 크 고 0 . 01 wt % 이하 의 붕소 ( B ) , 0 보다 크 고 0 . 5 wt % 이하 의 티타늄 ( Ti ) 을 포함 하 고 , 잔부 철 ( Fe ) 및 기타 불가피 한 불순물 로 이루어진다 . 상기 탄소 ( C ) , 망간 ( Mn ) , 크롬 ( Cr ) 및 니켈 ( Ni ) 의 조성 은 하 기 수학식 1 을 만족 하 고 , 상기 규소 ( Si ) 및 알루미늄 ( Al ) 은 하 기 수학식 2 를 만족 한다 .